(57)【特許請求の範囲】
【請求項１】
（Ａ）ポリ乳酸樹脂、（Ｂ）離型剤、及び（Ｃ）エポキシ基を有するアクリル／スチレン共重合体を含有してなるポリ乳酸樹脂組成物であって、前記（Ｂ）離型剤の含有量が（Ａ）ポリ乳酸樹脂１００質量部に対して０．０１質量部以上０．７質量部以下であり、前記（Ｃ）エポキシ基を有するアクリル／スチレン共重合体の含有量が（Ａ）ポリ乳酸樹脂１００質量部に対して０．１質量部以上０．９質量部以下である、ポリ乳酸樹脂組成物。
【請求項２】
（Ｂ）離型剤が、シリカ、脂肪酸アルキレンビスアミド化合物、及び脂肪族アルコールと脂肪酸とのエステル化合物からなる群より選ばれる１種又は２種以上である、請求項１記載のポリ乳酸樹脂組成物。
【請求項３】
脂肪酸アルキレンビスアミド化合物が、下記の一般式（１）で表される化合物である、請求項２記載のポリ乳酸樹脂組成物。
Ｒ２−ＣＯＮＨＲ１ＮＨＣＯ−Ｒ３      （１）
（式中、Ｒ１は炭素数１以上１０以下のアルキレン基を示し、Ｒ２及びＲ３は炭素数５以上２１以下の直鎖又は分岐鎖のアルキル基を示し、同一でも異なっていても良い）
【請求項４】
エステル化合物が、炭素数８以上２２以下の脂肪族アルコールと炭素数８以上２２以下の脂肪酸とのエステル化合物である、請求項２記載のポリ乳酸樹脂組成物。
【請求項５】
さらに、（Ｄ）可塑剤を含有してなる、請求項１〜４いずれか記載のポリ乳酸樹脂組成物。
【請求項６】
さらに、（Ｅ）有機結晶核剤を含有してなる、請求項１〜５いずれか記載のポリ乳酸樹脂組成物。
【請求項７】
請求項１〜６いずれか記載のポリ乳酸樹脂組成物を含有してなる、相対結晶化度が８０％以上のシート状成形体。
【発明の詳細な説明】
【技術分野】
【０００１】
本発明は、ポリ乳酸樹脂組成物に関する。更に詳しくは、日用品、化粧品、家電製品等のクリアケースやトレイ等の成形体に好適に使用し得るポリ乳酸樹脂組成物、及び該ポリ乳酸樹脂組成物からなるシート状成形体に関する。
【背景技術】
【０００２】
現在、身の回りには様々なプラスチック製品が存在し、人々の生活に欠かせないものとなっている。その使用量が年々増加する一方で、プラスチックごみの量も増えている。プラスチックは、そのほとんどが化石燃料を原料に作られており、プラスチックごみを焼却処理することで大気中の二酸化炭素量を増加させてしまい、地球温暖化に影響を及ぼしているとされている。
【０００３】
地球温暖化への影響を低減させる取り組みとして、植物由来の樹脂が注目されており、中でも生分解性を有するポリ乳酸樹脂が盛んに研究、開発されている。
【０００４】
ポリ乳酸樹脂は、原料となるＬ−乳酸がトウモロコシ、芋等から抽出した糖分を用いて発酵法により生産されるため安価であること、原料が植物由来であるために二酸化炭素排出量が極めて少ないこと、また樹脂の特性として剛性が強く透明性が高いこと等の特徴により、現在その利用が期待されている。
【０００５】
特許文献１には、シート成形時に用いるＴダイ押出機の出口付近での樹脂溶融物の粒状凝固物（目ヤニ）の発生を抑制し、かつ、加熱ロールからの剥離性に優れるポリ乳酸系樹脂組成物として、ポリ乳酸樹脂、可塑剤、有機結晶核剤、及びエポキシ基を有するアクリル／スチレン共重合体を含有するポリ乳酸系樹脂組成物が開示されている。
【先行技術文献】
【特許文献】
【０００６】
【特許文献１】特開２０１５−４４９８４号公報
【発明の概要】
【発明が解決しようとする課題】
【０００７】
しかしながら、従来のポリ乳酸樹脂組成物では、シートを成形する際、生産性を向上するため、複数の加熱ロールに順次接触させて段階的に結晶化させようとすると、第１のロールでのシートの温度が高いため、シートの巻き込みが発生しやすく、さらなる剥離性が必要であることが分かった。
【０００８】
本発明は、シート成形時に接触させる加熱ロールからの剥離性に優れ、かつ、得られるシートの透明性に優れるポリ乳酸樹脂組成物、及び該ポリ乳酸樹脂組成物からなるシート状成形体に関する。
【課題を解決するための手段】
【０００９】
そこで、本発明者らは、加熱ロールからの剥離性を向上させる方法として、離型剤とエポキシ基を有するアクリル／スチレン共重合体を併用することで、単独系では達成できない高い剥離性を発現することを見出した。
【００１０】
即ち、本発明は、〔１〕〜〔２〕に関する。
〔１〕  （Ａ）ポリ乳酸樹脂、（Ｂ）離型剤、及び（Ｃ）エポキシ基を有するアクリル／スチレン共重合体を含有してなるポリ乳酸樹脂組成物であって、前記（Ｃ）エポキシ基を有するアクリル／スチレン共重合体の含有量が（Ａ）ポリ乳酸樹脂１００質量部に対して０．１質量部以上０．９質量部以下である、ポリ乳酸樹脂組成物。
〔２〕  前記〔１〕記載のポリ乳酸樹脂組成物を含有してなる、相対結晶化度が８０％以上のシート状成形体。
【発明の効果】
【００１１】
本発明のポリ乳酸樹脂組成物は、シート成形において、加熱ロールからの剥離性に優れることから、生産性や作業性に優れるという優れた効果を奏する。また、該ポリ乳酸樹脂組成物を成形したシート状成形体は、透明性に優れるものである。
【図面の簡単な説明】
【００１２】
【図１】図１は、シート状成形体の調製時における剥離性を評価する際に用いたロールの基準を示した図である。
【発明を実施するための形態】
【００１３】
従来、樹脂組成物の剥離性を向上させる目的で、離型剤が用いられる。一方、ポリ乳酸樹脂は、透明性が高いという特徴から各種用途への適用が期待されるが、剥離性を向上しようと離型剤の含有量を増加させると透明性が著しく悪化することが分かった。そこで、本発明者らが鋭意検討した結果、離型剤に特定量のエポキシ基を有するアクリル／スチレン共重合体を併用することで、剥離性を向上しながらも透明性も維持できることが分かった。このような効果が得られる理由としては、離型剤がシートの表面に凹凸を形成し、ロールからの剥離性を向上することに加え、エポキシ基を有するアクリル／スチレン共重合体が、エポキシ基がポリ乳酸樹脂の末端構造と反応することで、アクリル／スチレン共重合部分がポリ乳酸樹脂と良好な架橋構造を形成し、剥離時のシート弾性率を向上し、離型剤の剥離効果がより効果的に発揮されるからであると推定される。ただし、これらの推測は、本発明を限定するものではない。
【００１４】
〔ポリ乳酸樹脂組成物〕
本発明のポリ乳酸樹脂組成物は、（Ａ）ポリ乳酸樹脂、（Ｂ）離型剤、及び（Ｃ）エポキシ基を有するアクリル／スチレン共重合体を含有し、該（Ｃ）成分の含有量が特定量であることに特徴を有する。
【００１５】
［（Ａ）ポリ乳酸樹脂］
ポリ乳酸樹脂としては、市販されているポリ乳酸樹脂、例えば、Ｎａｔｕｒｅ  Ｗｏｒｋｓ社製：Ｎａｔｕｒｅ  Ｗｏｒｋｓ  ＰＬＡ／ＮＷ３００１Ｄ、ＮＷ４０３２Ｄや、トヨタ自動車社製：エコプラスチックＵ'ｚ  Ｓ−０９、Ｓ−１２、Ｓ−１７等の他、乳酸やラクチドから合成したポリ乳酸樹脂が挙げられる。ポリ乳酸樹脂組成物の強度や透明性の観点から、光学純度９０％以上のポリ乳酸樹脂が好ましく、例えば、比較的分子量が高く、また光学純度の高いＮａｔｕｒｅ  Ｗｏｒｋｓ社製ポリ乳酸樹脂（ＮＷ４０３２Ｄ等）が好ましい。
【００１６】
また、本発明において、ポリ乳酸樹脂として、ポリ乳酸樹脂組成物の強度や透明性の観点から、異なる異性体を主成分とする乳酸成分を用いて得られた２種類のポリ乳酸からなるステレオコンプレックスポリ乳酸樹脂を用いてもよい。
【００１７】
また、本発明におけるポリ乳酸樹脂は、ポリ乳酸樹脂以外の生分解性ポリエステル樹脂やポリプロピレン等の非生分解性樹脂がポリ乳酸樹脂とのブレンドによるポリマーアロイとして含有されていてもよい。なお、本明細書において「生分解性」とは、自然界において微生物によって低分子化合物に分解され得る性質のことであり、具体的には、ＪＩＳ  Ｋ６９５３(ＩＳＯ１４８５５)「制御された好気的コンポスト条件の好気的かつ究極的な生分解度及び崩壊度試験」に基づいた生分解性のことを意味する。
【００１８】
ポリ乳酸樹脂の含有量は、ポリ乳酸樹脂組成物中、剥離性、透明性、生分解性の観点から、７０質量％以上が好ましく、８０質量％以上がより好ましく、９０質量％以上が更に好ましい。また、成形性の観点から、９８質量％以下が好ましく、９５質量％以下がより好ましい。
【００１９】
［（Ｂ）離型剤］
本発明において用いられる離型剤としては、公知のものであればよいが、ポリ乳酸樹脂組成物中での分散性の観点から、以下の(i)、(ii)、及び(iii)からなる群から選ばれる１種又は２種以上を用いることが好ましい。
(i)  シリカ
(ii)  脂肪酸アルキレンビスアミド化合物
(iii)  脂肪族アルコールと脂肪酸とのエステル化合物
【００２０】
(i)のシリカとしては、公知のものを用いることができる。なお、本明細書において、シリカとは、二酸化ケイ素を主成分として含む無機粒子のことであり、シリカを好ましくは９９質量％以上、より好ましくは９９．５質量％以上含む無機材料からなる粒子のことである。
【００２１】
シリカの平均粒子径としては、ポリ乳酸樹脂組成物中の分散性の観点から、０．１μｍ以上が好ましく、０．５μｍ以上がより好ましく、１．０μｍ以上が更に好ましく、１．５μｍ以上がより更に好ましい。また、透明性の観点から、１００μｍ以下が好ましく、５０μｍ以下がより好ましく、３０μｍ以下が更に好ましく、１０μｍ以下がより更に好ましく、３．０μｍ以下がより更に好ましい。なお、シリカの形状は特に限定なく、繊維状、板状、粒状、粉末状等が例示される。本明細書において、シリカの平均粒子径は、後述の実施例に記載の方法に従って測定することができる。
【００２２】
また、本発明で用いられるシリカは、良好に分散させる観点から、公知技術に従って表面処理が行われたものであってもよい。
【００２３】
(ii)の脂肪酸アルキレンビスアミド化合物としては、例えば、下記の一般式（１）で表される化合物を用いることができる。
Ｒ２−ＣＯＮＨＲ１ＮＨＣＯ−Ｒ３      （１）
（式中、Ｒ１は炭素数１以上１０以下のアルキレン基を示し、Ｒ２及びＲ３は炭素数５以上２１以下の直鎖又は分岐鎖のアルキル基を示し、同一でも異なっていても良い）
【００２４】
式（１）におけるＲ１は炭素数１以上１０以下のアルキレン基を示し、直鎖でも分岐鎖であってもよい。アルキレン基の炭素数は、剥離性の観点から、好ましくは１以上、より好ましくは２以上であり、好ましくは１０以下、より好ましくは８以下、更に好ましくは６以下である。具体的には、メチレン基、エチレン基、プロピレン基、テトラメチレン基、ヘキサメチレン基等が挙げられる。これらのなかでも、ポリ乳酸樹脂組成物の剥離性向上の観点から、エチレン基、ヘキサメチレン基が好ましく、エチレン基がより好ましい。
【００２５】
式（１）におけるＲ２及びＲ３は炭素数５以上２１以下の直鎖又は分岐鎖のアルキル基を示し、同一でも異なっていてもよい。また、前記アルキル基は置換基を持たないことが好ましい。アルキル基の炭素数は、剥離性の観点から、好ましくは５以上、より好ましくは９以上、更に好ましくは１４以上であり、好ましくは２１以下、より好ましくは１９以下、更に好ましくは１７以下である。具体的には、ヘプチル基、ノニル基、ウンデシル基、トリデシル基、ペンタデシル基、ヘプタデシル基、オクタデシル基、ヘンイコシル基等が例示される。これらのなかでも、ポリ乳酸樹脂組成物の剥離性向上の観点から、ウンデシル基、トリデシル基、ペンタデシル基、ヘプタデシル基、オクタデシル基が好ましく、ペンタデシル基、ヘプタデシル基がより好ましい。
【００２６】
かかる式（１）で表される化合物の具体例としては、総炭素数６以上２２以下の飽和脂肪酸と、炭素数１以上１０以下のアルキレン基を有するジアミンとのジアミドが例示される。具体的には、脂肪酸エチレンビスアミド、脂肪酸プロピレンビスアミド、脂肪酸ブチレンビスアミド、脂肪酸ヘキサメチレンビスアミドが好ましく、パルミチン酸エチレンビスアミド、ステアリン酸エチレンビスアミドがより好ましい。これらの化合物は、市販品であっても公知の製造方法に従って合成したものを用いてもよい。
【００２７】
(iii)の脂肪族アルコールと脂肪酸とのエステル化合物としては、ポリ乳酸樹脂組成物の剥離性向上の観点から、好ましくは８以上、より好ましくは１２以上、更に好ましくは１６以上であり、好ましくは２２以下、より好ましくは２０以下の炭素数を有する脂肪族アルコールと、好ましくは８以上、より好ましくは１２以上、更に好ましくは１６以上であり、好ましくは２２以下、より好ましくは２０以下の炭素数を有する脂肪酸とのエステル化合物を用いることができる。例えば、炭素数８以上２２以下の脂肪族アルコールと炭素数８以上２２以下の脂肪酸とのエステルが例示される。
【００２８】
炭素数８以上２２以下の脂肪族アルコールとしては、炭素数８以上２２以下の飽和又は不飽和の脂肪族アルコールが例示され、具体的には、２−エチルヘキサノール、ｎ−オクタノール、イソノニルアルコール、デカノール、ラウリルアルコール、セチルアルコール、イソトリデカノール、ヘキシルデカノール、ステアリルアルコール、オレイルアルコール、オクチルドデカノールなどが挙げられる。
【００２９】
炭素数８以上２２以下の脂肪酸としては、炭素数８以上２２以下の飽和又は不飽和の脂肪酸が例示され、具体的には、オクタン酸、ノナン酸、デカン酸、ラウリル酸、セチル酸、トリデカン酸、ヘキサデカン酸、ステアリン酸、オレイン酸等が挙げられる。
【００３０】
エステル化合物の具体例としては、炭素数８以上２２以下の脂肪族アルコールと、炭素数８以上２２以下の脂肪酸とのモノエステルが例示される。これらの化合物は、市販品であっても公知の製造方法に従って合成したものを用いてもよい。
【００３１】
これら(i)、(ii)、及び(iii)の離型剤は、なかでも、(i)及び(ii)が好ましく、(i)がより好ましい。
【００３２】
また、これら(i)、(ii)、及び(iii)の離型剤は、単独で又は組み合わせて用いることができる。組み合わせる場合は、同じ群内でも異なる群内のものでもよく、その量比は特に制限されない。また、本発明においては、本発明の効果を損なわない範囲内で、前記(i)、(ii)、及び(iii)以外の他の離型剤を用いることができる。本発明で用いられる全離型剤における前記(i)、(ii)、及び(iii)の合計含有量は、剥離性と透明性の観点から、７０質量％以上が好ましく、９０質量％以上がより好ましく、９５質量％以上が更に好ましく、１００質量％が更に好ましい。
【００３３】
離型剤の含有量は、ポリ乳酸樹脂１００質量部に対して、剥離性の観点から、０．０１質量部以上が好ましく、０．０３質量部以上がより好ましく、０．０７質量部以上が更に好ましい。また、透明性の観点から、０．７質量部以下が好ましく、０．５質量部以下がより好ましく、０．４５質量部以下が更に好ましく、０．３質量部以下がより更に好ましい。
【００３４】
また、ポリ乳酸樹脂組成物中の離型剤の含有量は、剥離性の観点から、０．０２質量％以上が好ましく、０．０４質量％以上がより好ましく、０．０８質量％以上が更に好ましく、透明性の観点から、０．８質量％以下が好ましく、０．３質量％以下がより好ましく、０．２質量％以下が更に好ましい。
【００３５】
［（Ｃ）エポキシ基を有するアクリル／スチレン共重合体］
本発明では、剥離性向上の観点、得られるシートの透明性向上の観点から、エポキシ基を有するアクリル／スチレン共重合体を用いる。以降、エポキシ基を有するアクリル／スチレン共重合体のことを、単に、共重合体と記載することもある。かかる共重合体としては、具体的には、ＢＡＳＦ社製「ＪＯＮＣＲＹＬ  ＡＤＲ４３７０Ｓ」（グリシジル基含有アクリル／スチレン系共重合体、重量平均分子量６７００、エポキシ当量２８５ｇ／ｍｏｌ)、「ＪＯＮＣＲＹＬ  ＡＤＲ４３６８ＣＳ」（グリシジル基含有アクリル／スチレン系共重合体、重量平均分子量６７００、エポキシ当量２８５ｇ／ｍｏｌ)、「ＪＯＮＣＲＹＬ  ＡＤＲ４３６８Ｆ」（グリシジル基含有アクリル／スチレン系共重合体、重量平均分子量６７００、エポキシ当量２８５ｇ／ｍｏｌ)、「ＪＯＮＣＲＹＬ  ＡＤＲ４３００Ｓ」（グリシジル基含有アクリル／スチレン系共重合体、重量平均分子量５５００、エポキシ当量４４５ｇ／ｍｏｌ)、東亜合成社製「ＡＲＵＦＯＮ  ＵＧ４０３５」（グリシジル基含有アクリル／スチレン系共重合体、重量平均分子量１１０００、エポキシ当量５５６ｇ／ｍｏｌ）、「ＡＲＵＦＯＮ  ＵＧ４０４０」（グリシジル基含有アクリル／スチレン系共重合体、重量平均分子量１１０００、エポキシ当量４８０ｇ／ｍｏｌ）、「ＡＲＵＦＯＮ  ＵＧ４０７０」（グリシジル基含有アクリル／スチレン系共重合体、重量平均分子量９７００、エポキシ当量７１４ｇ／ｍｏｌ）が挙げられる。
【００３６】
エポキシ基を有するアクリル／スチレン共重合体の重量平均分子量は、剥離性向上の観点から、４,０００以上が好ましく、５,０００以上がより好ましく、６,０００以上が更に好ましく、得られるシートの透明性向上の観点から、１５,０００以下が好ましく、１２,０００以下がより好ましく、８,０００以下が更に好ましい。なお、本明細書において、エポキシ基を有するアクリル／スチレン共重合体の重量平均分子量は、公知の測定方法、例えば、ＧＰＣ法に従って測定することができる。
【００３７】
エポキシ基を有するアクリル／スチレン共重合体のエポキシ当量は、剥離性向上の観点から、５０ｇ／ｍｏｌ以上が好ましく、１００ｇ／ｍｏｌ以上がより好ましく、２００ｇ／ｍｏｌ以上が更に好ましく、剥離性向上及びシートの透明性向上の観点から、１,０００ｇ／ｍｏｌ以下が好ましく、８００ｇ／ｍｏｌ以下がより好ましく、６００ｇ／ｍｏｌ以下が更に好ましい。なお、本明細書において、エポキシ基を有するアクリル／スチレン共重合体のエポキシ当量は、公知の測定方法、例えば、電位差滴定法に従って測定することができる。
【００３８】
該共重合体の含有量は、ポリ乳酸樹脂１００質量部に対して、０．１質量部以上０．９質量部以下であるが、剥離性向上の観点から、０．１５質量部以上が好ましく、０．３質量部以上がより好ましく、透明性向上の観点から、０．８５質量部以下が好ましく、０．５質量部以下がより好ましい。
【００３９】
また、ポリ乳酸樹脂と前記共重合体の含有質量比（ポリ乳酸樹脂／共重合体）は、剥離性向上及びシートの透明性向上の観点から、８０以上が好ましく、１００以上がより好ましく、１１０以上が更に好ましく、１４０以上が更に好ましく、１５０以上が更に好ましく、１６５以上が更に好ましく、１８０以上が更に好ましく、また、１５００以下が好ましく、１０００以下がより好ましく、６７０以下が更に好ましく、５００以下が更に好ましく、４００以下が更に好ましく、３００以下が更に好ましく、２５０以下が更に好ましい。
【００４０】
離型剤と前記共重合体の含有質量比（離型剤／共重合体）は、剥離性向上及びシートの透明性向上の観点から、０．０５以上が好ましく、０．１以上がより好ましく、０．２以上が更に好ましく、また、２以下が好ましく、１．５以下がより好ましく、１．０以下が更に好ましい。
【００４１】
［（Ｄ）可塑剤］
本発明のポリ乳酸樹脂組成物は、剥離性を向上する観点、シートの透明性及び結晶化度を向上させる観点から、前記成分以外に、更に、可塑剤を用いることができる。
【００４２】
可塑剤としては、分子中に好ましくは２個以上、より好ましくは２個以上５個以下、更に好ましくは２個以上３個以下のエステル基を有するエステル化合物であって、該エステル化合物を構成するアルコール成分の少なくとも１種が水酸基１個当たり炭素数２又は３のアルキレンオキサイドを平均で、好ましくは０．５モル以上８モル以下、より好ましくは１モル以上６モル以下、更に好ましくは１モル以上３モル以下付加したアルコールであるエステル化合物を含むことが好ましい。なかでも、分子中に好ましくは２個以上、より好ましくは２個以上５個以下、更に好ましくは２個以上３個以下のエステル基を有する多価アルコールエステル又は多価カルボン酸エステルであって、該エステル化合物を構成するアルコール成分の少なくとも１種が水酸基１個当たり炭素数２又は３のアルキレンオキサイドを平均で、好ましくは０．５モル以上８モル以下、より好ましくは１モル以上６モル以下、更に好ましくは１モル以上３モル以下付加したアルコールであるエステル化合物を含むことがより好ましい。
【００４３】
具体的には、例えば、特開２００８−１７４７１８号公報及び特開２００８−１１５３７２号公報に記載の可塑剤が挙げられる。なかでも、酢酸とグリセリンのエチレンオキサイド平均３モル以上６モル以下付加物（水酸基１個あたりエチレンオキサイドを１モル以上２モル以下付加）とのエステル、酢酸とエチレンオキサイドの平均付加モル数が４以上６以下のポリエチレングリコールとのエステル、コハク酸とエチレンオキサイドの平均付加モル数が２以上６以下のポリエチレングリコールモノメチルエーテル（水酸基１個あたりエチレンオキサイドを２モル以上６モル以下付加）とのエステル、アジピン酸とジエチレングリコールモノメチルエーテルとのエステル、１，３，６−ヘキサントリカルボン酸とジエチレングリコールモノメチルエーテルとのエステルが好適に用いられる。
【００４４】
また、本発明では、剥離性を向上する観点、シートの透明性及び結晶化度を向上させる観点から、下記の一般式（２）で表されるエステル化合物（オリゴエステルともいう）も好適に用いられる。
Ｒ４Ｏ−ＣＯ−Ｒ５−ＣＯ−〔(ＯＲ６)ｍＯ−ＣＯ−Ｒ５−ＣＯ−〕ｎＯＲ４    （２）
（式中、Ｒ４は炭素数が１以上４以下のアルキル基、Ｒ５は炭素数が２以上４以下のアルキレン基、Ｒ６は炭素数が２又は３のアルキレン基であり、ｍは１以上６以下の数、ｎは１以上１２以下の数を示し、但し、全てのＲ５は同一でも異なっていてもよく、全てのＲ６は同一でも異なっていてもよい）
【００４５】
式（２）におけるＲ４は、炭素数が好ましくは１以上４以下、より好ましくは１又は２のアルキル基を示し、１分子中に２個存在して、分子の両末端に存在する。Ｒ４は炭素数が１以上４以下であれば、直鎖であっても分岐鎖であってもよい。具体的には、メチル基、エチル基、プロピル基、イソプロピル基、ブチル基、ｓｅｃ−ブチル基、ｔｅｒｔ−ブチル基が挙げられ、なかでも、ポリ乳酸樹脂との相溶性を向上させ可塑剤のブリードアウトを抑制する観点から、メチル基が好ましい。
【００４６】
式（２）におけるＲ５は、炭素数が２以上４以下のアルキレン基を示し、直鎖のアルキレン基が好適例として挙げられる。具体的には、エチレン基、１，３−プロピレン基、１，４−ブチレン基が挙げられ、なかでも、ポリ乳酸樹脂との相溶性を向上させ可塑剤のブリードアウトを抑制する観点から、エチレン基、１，３−プロピレン基が好ましく、エチレン基がより好ましい。但し、全てのＲ５は同一でも異なっていてもよい。
【００４７】
式（２）におけるＲ６は、炭素数が２又は３のアルキレン基を示し、ＯＲ６はオキシアルキレン基を示す。具体的には、エチレン基、１，２−プロピレン基、１，３−プロピレン基が挙げられる。但し、全てのＲ６は同一でも異なっていてもよい。
【００４８】
ｍはオキシアルキレン基の平均の繰り返し数を示し、１以上６以下の数である。ｍが大きくなると、式（２）で表されるエステル化合物のエーテル基価が上がり、酸化されやすくなり安定性が低下する傾向がある。ポリ乳酸樹脂との相溶性を向上させる観点から、１以上４以下の数が好ましく、１以上３以下の数がより好ましい。
【００４９】
ｎは平均重合度を示し、１以上１２以下の数である。ポリ乳酸樹脂との相溶性を向上させ可塑剤のブリードアウトを抑制する観点から、１以上４以下の数が好ましい。
【００５０】
かかる構造のうちでも、透明性の観点から、コハク酸、グルタル酸、及びアジピン酸から選ばれる少なくとも１つの二塩基酸と、ジエチレングリコール、トリエチレングリコール、１，２−プロパンジオール、及び１，３−プロパンンジオールから選ばれる少なくとも１つの２価アルコールのオリゴエステル〔式（２）中、ｎ＝１〜３〕が好ましい。
【００５１】
式（２）で表される化合物は、市販品であっても公知の製造方法に従って合成したものを用いてもよく、例えば特開２０１２−６２４６７号公報に開示されているような方法に従って製造することができる。
【００５２】
本発明においては、本発明の効果を損なわない範囲内で、前記以外の他の可塑剤を用いることができる。本発明で用いられる全可塑剤における前記エステル化合物の含有量は、剥離性と透明性の観点から、５０質量％以上が好ましく、７０質量％以上がより好ましく、９０質量％以上が更に好ましく、９５質量％以上が更により好ましく、１００質量％が更により好ましい。なお、本明細書において、前記エステル化合物の含有量とは、複数の化合物を用いている場合は合計含有量を意味する。
【００５３】
可塑剤の含有量は、ポリ乳酸樹脂１００質量部に対して、剥離性及びシートの結晶化度を向上させる観点から、５質量部以上が好ましく、６質量部以上がより好ましく、８質量部以上が更に好ましく、シートの透明性向上の観点から、１５質量部以下が好ましく、１２質量部以下がより好ましく、１０質量部以下が更に好ましい。
【００５４】
［（Ｅ）有機結晶核剤］
本発明のポリ乳酸樹脂組成物は、プレートアウトを抑制する観点、剥離性向上の観点、シートの透明性及び結晶化度を向上させる観点から、前記成分以外に、更に、有機結晶核剤を用いることができる。
【００５５】
有機結晶核剤としては、透明性の観点から、以下の（ａ）〜（ｄ）からなる群より選ばれる少なくとも１種の有機結晶核剤を用いることが好ましい。
（ａ）イソインドリノン骨格を有する化合物、ジケトピロロピロール骨格を有する化合物、ベンズイミダゾロン骨格を有する化合物、インジゴ骨格を有する化合物、フタロシアニン骨格を有する化合物、及びポルフィリン骨格を有する化合物からなる群より選ばれる少なくとも１種の有機化合物〔有機結晶核剤（ａ）という〕
（ｂ）カルボヒドラジド類、ウラシル類、及びＮ−置換尿素類からなる群より選ばれる少なくとも１種の有機化合物〔有機結晶核剤（ｂ）という〕
（ｃ）芳香族スルホン酸ジアルキルの金属塩、リン酸エステルの金属塩、フェニルホスホン酸の金属塩、ロジン酸類の金属塩、芳香族カルボン酸アミド、及びロジン酸アミドからなる群より選ばれる少なくとも１種の有機化合物〔有機結晶核剤（ｃ）という〕
（ｄ）分子中に水酸基とアミド基を有する化合物及びヒドロキシ脂肪酸エステルからなる群より選ばれる少なくとも１種の有機化合物〔有機結晶核剤（ｄ）という〕
【００５６】
これらの中では、透明性向上の観点から、有機結晶核剤（ｃ）、有機結晶核剤（ｄ）が好ましく、有機結晶核剤（ｄ）がより好ましい。
【００５７】
有機結晶核剤（ｃ）としては、上記の観点から、置換基を有しても良いフェニル基とホスホン基（−ＰＯ（ＯＨ）２）を有するフェニルホスホン酸の金属塩が好ましく、フェニルホスホン酸の具体例としては、無置換のフェニルホスホン酸、メチルフェニルホスホン酸、エチルフェニルホスホン酸、プロピルフェニルホスホン酸、ブチルフェニルホスホン酸、ジメトキシカルボニルフェニルホスホン酸、ジエトキシカルボニルフェニルホスホン酸等が挙げられ、無置換のフェニルホスホン酸が好ましい。
【００５８】
有機結晶核剤（ｄ）の分子中に水酸基とアミド基を有する化合物としては、水酸基を有する脂肪族アミドが好ましく、具体例としては、１２−ヒドロキシステアリン酸モノエタノールアミド等のヒドロキシ脂肪酸モノアミド、メチレンビス１２−ヒドロキシステアリン酸アミド、エチレンビス１２−ヒドロキシステアリン酸アミド、ヘキサメチレンビス１２−ヒドロキシステアリン酸アミド等のヒドロキシ脂肪酸ビスアミド等が挙げられる。
【００５９】
有機結晶核剤の含有量は、ポリ乳酸樹脂１００質量部に対して、シートの透明性及び結晶化度を向上させる観点、剥離性向上の観点から、０．０５質量部以上が好ましく、０．１質量部以上がより好ましく、０．２質量部以上が更に好ましく、０．３質量部以上が更に好ましく、シートの透明性向上及び有機結晶核剤のブリードアウト抑制の観点から、２．０質量部以下が好ましく、１．５質量部以下がより好ましく、１．０質量部以下が更に好ましく、０．５質量部以下が更に好ましい。
【００６０】
本発明のポリ乳酸樹脂組成物は、前記以外の他の成分として、加水分解抑制剤、滑剤、無機結晶核剤、充填剤（無機充填剤、有機充填剤）、難燃剤、酸化防止剤、紫外線吸収剤、帯電防止剤、防曇剤、光安定剤、顔料、防カビ剤、抗菌剤、発泡剤、衝撃改良剤等を、本発明の効果を損なわない範囲で含有することができる。また同様に、本発明の効果を阻害しない範囲内で他の高分子材料や他の樹脂組成物を含有することも可能である。これらの使用量は公知技術に従って適宜設定することができる。
【００６１】
ポリ乳酸樹脂組成物は、前記成分（Ａ）〜（Ｃ）を含有するものであれば特に限定なく調製することができ、例えば、ポリ乳酸樹脂、離型剤、及びエポキシ基を有するアクリル／スチレン共重合体、さらに必要により、可塑剤、有機結晶核剤等を含む他の添加剤を含有する原料を、密閉式ニーダー、１軸もしくは２軸の押出機、オープンロール型混練機等の公知の混練機を用いて溶融混練して調製することができる。原料は、予めヘンシェルミキサー、スーパーミキサー等を用いて均一に混合した後に、溶融混練に供することも可能である。なお、ポリ乳酸樹脂組成物を調製する際にポリ乳酸樹脂の可塑性を促進させるため、超臨界ガスを存在させて溶融混合させてもよい。溶融混練後は、公知の方法に従って、溶融混練物を乾燥させてもよい。
【００６２】
溶融混練温度は、分解抑制及び透明性の観点から、好ましくは１７０℃以上であり、好ましくは２８０℃以下、より好ましくは２７０℃以下、更に好ましくは２６０℃以下である。溶融混練時間は、溶融混練温度、混練機の種類によって一概には決定できないが、１５秒間以上９００秒間以下が好ましい。
【００６３】
〔シート状成形体〕
かくして得られた本発明のポリ乳酸樹脂組成物は、熱成形性等の二次加工性に優れることから、例えば、本発明のポリ乳酸樹脂組成物を加熱した押出機に充填し、溶融させた後にＴダイから押出し、シート状成形体を調製することができる。またその際に、本発明のポリ乳酸樹脂組成物は剥離性に優れることから、押出されたシート状成形体を直ぐに冷却ロール、次いで加熱ロールに接触させることでシートの結晶性を調整し、その後、裁断して結晶性のシート状成形体を得ることもできる。なお、押出機に充填する際に、本発明のポリ乳酸樹脂組成物を構成する原料、例えば、ポリ乳酸樹脂、離型剤、及びエポキシ基を有するアクリル／スチレン共重合体、さらに必要により、各種添加剤を充填して溶融混練後、押出成形してもよい。ここで、成形体の結晶性は、後述の実施例に記載の方法により求められる相対結晶化度に基づいて評価するものであり、相対結晶化度が８０％以上であれば結晶性が高いことを意味する。よって、本発明はまた、本発明のポリ乳酸樹脂組成物を含有してなる、相対結晶化度が８０％以上のシート状成形体を提供する。
【００６４】
押出機の温度は、透明性向上の観点から、好ましくは１７０℃以上、より好ましくは１７５℃以上であり、好ましくは２４０℃以下、より好ましくは２２０℃以下、更に好ましくは２１０℃以下の温度範囲内で適宜設定することができる。なお、本発明において、押出機の温度とは押出機の二軸混練部のシリンダー温度を意味する。また、押出機における滞留時間は、シートの厚さや幅、巻き取り速度に依存するため一概には規定できないが、熱による劣化を避ける観点から、３０秒から数分程度が好ましい。
【００６５】
冷却ロールの温度は、透明性向上と冷却ロールからの剥離性向上の観点から、４０℃未満が好ましく、３０℃以下がより好ましい。
【００６６】
冷却ロールに接する時間としては、冷却ロールの設定温度や冷却ロールの個数、押出速度、シート巻取速度によって異なるため必ずしも規定されるものではないが、例えば透明性向上と冷却ロールからの剥離性向上の観点から、好ましくは１秒以上、より好ましくは３秒以上、更に好ましくは５秒以上であり、好ましくは６０秒以下、より好ましくは５０秒以下、更に好ましくは４０秒以下である。
【００６７】
加熱ロールの表面温度は、透明性向上と結晶化度向上の観点から、６５℃以上が好ましく、７０℃以上がより好ましく、７５℃以上が更に好ましく、１００℃以下が好ましい。加熱ロールは複数用いてもよく、その場合の個々の加熱ロール表面温度は、前記範囲内であれば同じであっても異なっていてもよい。また、複数の加熱ロールに接触させる場合、接触している時間の合計は、５秒以上が好ましく、１０秒以上がより好ましく、１５秒以上が更に好ましく、例えば、最初の加熱ロールに接触している時間は、３〜８秒程度である。なお、冷却ロール及び加熱ロールの表面温度とは、ロール表面の実測した温度を意味し、接触式温度計を用いて測定することができる。
【００６８】
得られたシート状成形体の厚みは、好ましくは１０μｍ以上、より好ましくは１００μｍ以上であり、好ましくは１０００μｍ以下、より好ましくは７００μｍ以下である。
【００６９】
また、得られたシート状成形体の相対結晶化度は、好ましくは８０％以上、より好ましくは９０％以上である。
【００７０】
本発明のシート状成形体は、透明性が良好で、耐熱性、耐衝撃性に優れることから、各種用途、例えば、日用品、化粧品、家電製品などの包装材として、ブリスターパックやクリアケース、トレイ、お弁当の蓋等の食品容器、工業部品の輸送や保護に用いる工業用トレイ等に好適に用いることができる。
【実施例】
【００７１】
以下、実施例を示して本発明を具体的に説明する。なお、この実施例は、単なる本発明の例示であり、何ら限定を意味するものではない。例中の部は、特記しない限り質量部である。なお、「常圧」とは１０１．３ｋＰａを、「常温」とは２５℃を示す。
【００７２】
〔シリカの平均粒子径〕
シリカの平均粒子径とは、体積中位粒径（Ｄ５０）のことを意味し、レーザー回折／散乱式粒度分布測定装置「マスターサイザー２０００」（マルバーン社製）を用いて、測定用セルにアイソパーＧ（エクソンモービル社製）を加え、散乱強度が５〜１５％になる濃度で、粒子屈折率１．５８（虚数部０．１）、分散媒屈折率１．４２の条件にて、体積中位粒径（Ｄ５０）を測定する。
【００７３】
可塑剤の製造例１（（ＭｅＥＯ３）２ＳＡ、コハク酸とトリエチレングリコールモノメチルエーテルとのジエステル化合物）
攪拌機、温度計、脱水管を備えた３Ｌフラスコに、無水コハク酸５００ｇ、トリエチレングリコールモノメチルエーテル２４６３ｇ、パラトルエンスルホン酸一水酸化物９．５ｇを仕込み、空間部に窒素（５００ｍＬ／分）を吹き込みながら、減圧下（４〜１０．７ｋＰａ）、１１０℃で１５時間反応させた。反応液の酸価は１．６ｍｇＫＯＨ／ｇであった。反応液に吸着剤キョーワード５００ＳＨ（協和化学工業社製）２７ｇを添加して８０℃、２．７ｋＰａで４５分間攪拌してろ過した後、液温１１５〜２００℃、圧力０．０３ｋＰａでトリエチレングリコールモノメチルエーテルを留去し、８０℃に冷却後、残液を減圧ろ過して、ろ液として、コハク酸とトリエチレングリコールモノメチルエーテルとのジエステル〔（ＭｅＥＯ３）２ＳＡ〕を得た。得られたジエステルは、重量平均分子量４１０、粘度（２３℃）２７ｍＰａ・ｓ、酸価０．２ｍｇＫＯＨ／ｇ、鹸化価２７４ｍｇＫＯＨ／ｇ、水酸基価１ｍｇＫＯＨ／ｇ以下、色相ＡＰＨＡ２００であった。なお、本可塑剤は、水酸基１個当たりエチレンオキサイドを３モル付加したアルコールとのエステル化合物である。
【００７４】
可塑剤の製造例２（ＭｅＳＡ−１，３ＰＤ、コハク酸ジメチルと１，３−プロパンジオ−ルとのオリゴエステル化合物）
４ツロフラスコ（攪拌機、温度計、滴下漏斗、蒸留管、窒素吹き込み管付き）に１，３−プロパンジオール８６．８ｇ（１．１４モル）及び触媒として２８重量％ナトリウムメトキシド含有メタノール溶液２．２ｇ（ナトリウムメトキシド０．０１１モル）を入れ、常圧、１２０℃で０．５時間攪拌しながらメタノールを留去した。その後、コハク酸ジメチル５００ｇ（３．４２モル）を２時間かけて滴下し、常圧、１２０℃で、反応により生じるメタノールを留去した。次に、７５℃に冷却し、圧力を２時間かけて常圧から６．７ｋＰａまで徐々に下げてメタノールを留去した後、常圧にもどし、さらに、触媒として２８重量％ナトリウムメトキシド含有メタノール溶液２．０ｇ（ナトリウムメトキシド０．０１０モル）を添加し、１００℃で、圧力を３時間かけて常圧から２．９ｋＰａまで徐々に下げてメタノールを留出させた。その後、８０℃に冷却してキョーワード６００Ｓ（協和化学工業社製）６ｇを添加し、圧力４．０ｋＰａ、８０℃で１時間攪拌した後、減圧ろ過を行った。ろ液を圧力４．５ｋＰａで、温度を１時間かけて１１４℃から１９４℃に上げて残存コハク酸ジメチルを留去し、常温黄色の液体として〔ＭｅＳＡ−１，３ＰＤ〕を得た。なお、触媒の使用量は、ジカルボン酸エステル１００モルに対して０．６１モルであった。なお、本可塑剤は、式（２）で表されるエステル化合物（Ｒ４はメチル基、Ｒ５はエチレン基、Ｒ６はプロピレン基であり、ｍは１、ｎは１．５）である。
【００７５】
可塑剤の製造例３（（ＭｅＥＯ４）２ＳＡ、コハク酸とテトラエチレングリコールモノメチルエーテルとのジエステル化合物）
攪拌機、温度計、脱水管を備えた３Ｌフラスコに、無水コハク酸５００ｇ、テトラエチレングリコールモノメチルエーテル３１２４ｇ、パラトルエンスルホン酸一水酸化物９．５ｇを仕込み、空間部に窒素（５００ｍＬ／分）を吹き込みながら、減圧下（４〜１０．７ｋＰａ）、１３０℃で２０時間反応させた。反応液の酸価は１．６ｍｇＫＯＨ／ｇであった。反応液に吸着剤キョーワード５００ＳＨ  ２７ｇを添加して８０℃、２．７ｋＰａで４５分間攪拌してろ過した後、液温１５０〜２５０℃、圧力０．００３ｋＰａでテトラエチレングリコールモノメチルエーテルを留去し、８０℃に冷却後、残液を減圧ろ過して、ろ液として、コハク酸とテトラエチレングリコールモノメチルエーテルとのジエステル〔（ＭｅＥＯ４）２ＳＡ〕を得た。得られたジエステルは、重量平均分子量４９９、粘度（２３℃）３５ｍＰａ・ｓ、酸価０．２ｍｇＫＯＨ／ｇ、鹸化価２２５ｍｇＫＯＨ／ｇ、水酸基価１ｍｇＫＯＨ／ｇ以下、色相ＡＰＨＡ２３０であった。なお、本可塑剤は、水酸基１個当たりエチレンオキサイドを４モル付加したアルコールとのエステル化合物である。
【００７６】
可塑剤の製造例４（（ＭｅＥＯ６）２ＳＡ、コハク酸とヘキサエチレングリコールモノメチルエーテルとのジエステル化合物）
攪拌機、温度計、脱水管を備えた３Ｌフラスコに、無水コハク酸５００ｇ、ヘキサエチレングリコールモノメチルエーテル４２３５ｇ、パラトルエンスルホン酸一水酸化物９．５ｇを仕込み、空間部に窒素（５００ｍＬ／分）を吹き込みながら、減圧下（４〜１０．７ｋＰａ）、１５０℃で４０時間反応させた。反応液の酸価は１．６ｍｇＫＯＨ／ｇであった。反応液に吸着剤キョーワード５００ＳＨ  ２７ｇを添加して８０℃、２．７ｋＰａで４５分間攪拌してろ過した後、液温２００〜２８０℃、圧力０．００３ｋＰａでヘキサエチレングリコールモノメチルエーテルを留去し、８０℃に冷却後、残液を減圧ろ過して、ろ液として、コハク酸とヘキサエチレングリコールモノメチルエーテルとのジエステル〔（ＭｅＥＯ６）２ＳＡ〕を得た。得られたジエステルは、重量平均分子量６７４、粘度（２３℃）４２ｍＰａ・ｓ、酸価０．２ｍｇＫＯＨ／ｇ、鹸化価１６６ｍｇＫＯＨ／ｇ、水酸基価１ｍｇＫＯＨ／ｇ以下、色相ＡＰＨＡ２８０であった。なお、本可塑剤は、水酸基１個当たりエチレンオキサイドを６モル付加したアルコールとのエステル化合物である。
【００７７】
実施例１〜１９及び比較例１〜６
ポリ乳酸樹脂組成物の調製
ポリ乳酸樹脂組成物として、表１〜３に示す組成物原料を、二軸押出機（Ｐｅｒｋｅｒ社製、ＨＫ２５Ｄ、シリンダー直径２５．２ｍｍ、回転数１００ｒｐｍ、吐出量８ｋｇ／ｈ）を使用して、溶融混練温度１８０〜２５０℃で溶融混練し、ストランドカットを行い、ポリ乳酸樹脂組成物のペレットを得た。得られたペレットは、１１０℃減圧下で２時間乾燥し、水分量を５００ｐｐｍ以下とした。
【００７８】
シート状成形体の調製
得られたペレット又は混合物をＴ−ダイ押出機（プラスチック工学研究所社製、３００ｍｍＴ−ダイ）を用いて、下記の条件にてシート成形を行い、シート状成形体を得た。
＜押出成形条件＞
二軸混練部のシリンダー温度：１８０℃
Ｔダイ（出口）温度：１８０℃
押出し速度：２．２ｋｇ／ｈ  (第１加熱ロール接触時間が６秒となる速度)
冷却ロール表面温度：２５℃
加熱ロール表面温度：９０℃
シート厚み：２００μｍ
【００７９】
なお、表１〜３における原料は以下の通りである。
＜ポリ乳酸樹脂＞
４０３２Ｄ：Ｉｎｇｅｏ（登録商標）Ｂｉｏｐｏｌｙｍｅｒ４０３２Ｄ（ポリ−Ｌ−乳酸、光学純度９８．５％、融点１６０℃、重量平均分子量１８００００、ＮａｔｕｒｅＷｏｒｋｓＬＬＣ製）
２５００ＨＰ：Ｉｎｇｅｏ（登録商標）Ｂｉｏｐｏｌｙｍｅｒ２５００ＨＰ（ポリ−Ｌ−乳酸、光学純度９９．５％、融点１７２℃、重量平均分子量１８００００、ＮａｔｕｒｅＷｏｒｋｓＬＬＣ製）
＜エポキシ基含有アクリル／スチレン共重合体＞
Ｊｏｎｃｒｙｌ  ＡＤＲ４３６８ＣＳ：グリシジル基含有アクリル／スチレン系共重合体、Ｍｗ６７００、エポキシ当量２８５ｇ／ｍｏｌ、ＢＡＳＦ社製
ＡＲＵＦＯＮ  ＵＧ４０４０：グリシジル基含有アクリル／スチレン系共重合体、Ｍｗ１１０００、エポキシ当量４８０ｇ／ｍｏｌ、東亞合成社製
＜離型剤＞
サイリシア５３０：シリカ、平均粒子径２．７μｍ、シリカ含有量９９．８質量％、富士シリシア化学社製
サイリシア４２０：シリカ、平均粒子径３．１μｍ、シリカ含有量９９．８質量％、富士シリシア化学社製
サイリシア２５０Ｎ：シリカ、平均粒子径５．０μｍ、シリカ含有量９９．８質量％、富士シリシア化学社製
ＫＡＯ  ＷＡＸ  ＥＢ−Ｇ：ステアリン酸エチレンビスアミド、花王社製
ＬＯＸＩＯＬ  Ｇ３２：ステアリルステアレート、エメリーオレオケミカルズ社製
＜可塑剤＞
ＤＡＩＦＡＴＴＹ−１０１：アジピン酸と、ジエチレングリコールモノメチルエーテル／ベンジルアルコール＝１／１との混合ジエステル、大八化学工業社製
（ＭｅＥＯ３）２ＳＡ：前記可塑剤の製造例１で製造したジエステル化合物
ＭｅＳＡ−１，３ＰＤ：前記可塑剤の製造例２で製造したオリゴエステル化合物
（ＭｅＥＯ４）２ＳＡ：前記可塑剤の製造例３で製造したジエステル化合物
（ＭｅＥＯ６）２ＳＡ：前記可塑剤の製造例４で製造したジエステル化合物
＜有機結晶核剤＞
スリパックスＨ：エチレンビス１２−ヒドロキシステアリン酸アミド、日本化成社製
＜加水分解抑制剤＞
ＢｉｏＡｄｍｉｄｅ  １００：ジイソプロピルフェニルカルボジイミド、ラインケミー社製
＜衝撃改良剤＞
メタブレン  Ｓ−２００６：三菱レイヨン社製
メタブレン  Ｗ−６００Ａ：三菱レイヨン社製
【００８０】
シート成形時の成形性及びシート状成形体の特性を、下記の試験例１〜３の方法に従って評価した。結果を表１〜３に示す。
【００８１】
試験例１＜剥離性＞
押出機から押出されたシート状成形体を直ぐに冷却ロールに接触させた後、図１の９の位置からシートを接着させ、加熱ロール（回転数２．２ｒｐｍ、ロール直径２００ｍｍ）から剥離した位置を観察し、図１に示す位置と対比することで以下の評価基準により剥離性を評価した。剥離位置が４、５、又は６であれば成形性は良好であり、５又は６であることが好ましい。
【００８２】
＜剥離性の評価基準＞
剥離位置１：ロールからシートが剥がれにくく、成型できない
剥離位置２：ロールからシートが剥がれにくく、作業性が著しく悪い
剥離位置３：ロールからシートが剥がれにくく、作業性が悪い
剥離位置４：ロールからシートが剥がれにくいが、作業可能
剥離位置５：ロールからシートがやや剥がれにくいが、作業性良好
剥離位置６：ロールからシートが剥がれやすく、作業性は非常に良好
剥離位置７：シートのロールへの巻きつきが悪く、作業性がやや悪い
剥離位置８：シートのロールへの巻きつきが悪く、作業性が悪い
剥離位置９：シートがロールに巻きつかず、成型できない
【００８３】
試験例２＜透明性＞
成形後のシートから５ｃｍ×５ｃｍ×０．４ｍｍのサンプルを作成し、ＪＩＳ−Ｋ７１０５規定の積分球式光線透過率測定装置（ＨＭ−１５０  村上色彩技術研究所）を用い、ヘイズ値を測定した。数値が小さいほど透明性が良好であることを示す。
【００８４】
試験例３＜結晶性＞
成形後のシートから７．５ｍｇ精秤し、アルミパンに封入後、示差走査熱量分析装置「ＤＳＣ８５００」（ＰｅｒｋｉｎＥｌｍｅｒ社製）を用い、１ｓｔＲＵＮとして、昇温速度１５℃／分で２５℃から２００℃まで昇温し、２００℃で１分間保持した後、降温速度−５００℃／分で２００℃から２５℃まで降温し、２０℃で１分間保持した後、さらに２ｎｄＲＵＮとして、昇温速度１５℃／分で２５℃から２００℃まで昇温した後、１ｓｔＲＵＮに観測されるポリ乳酸樹脂の冷結晶化エンタルピーの絶対値ΔＨｃｃ、２ｎｄＲＵＮに観測される結晶融解エンタルピーΔＨｍを求め、得られた値から、下記式により相対結晶化度（％）を求め、結晶性を評価した。相対結晶化度が８０％未満であれば非晶状態、８０％以上であれば結晶状態である。
相対結晶化度（％）＝｛（ΔＨｍ−ΔＨｃｃ）／ΔＨｍ｝×１００
【００８５】
【表１】
0006758979.tif 000002
【００８６】
【表２】
0006758979.tif 000003
【００８７】
【表３】
0006758979.tif 000004
【００８８】
表１〜３より、実施例のポリ乳酸樹脂組成物は、剥離性及び透明性のいずれにも優れるものであることが分かる。また、実施例１、６、９の対比より、離型剤の種類が異なるものであっても特定の共重合体を併用することで、剥離性と透明性の両立が可能となることが分かる。一方、離型剤を含有するけれども共重合体を含有しない比較例４は、剥離性が良好であっても透明性が著しく劣るものであり、離型剤のみでは剥離性と透明性の両立が図れないことが示唆された。また、比較例６は、離型剤と共重合体を併用する系であるが、共重合体の含有量が多いためにシート成型が困難であり、共重合体を特定量含有させることが重要であることが分かった。
【産業上の利用可能性】
【００８９】
本発明のポリ乳酸樹脂組成物は、食品容器、日用品や家電製品の包装材料、工業用部品のトレイ等、様々な用途に好適に使用することができ、また、シート成型時に加熱ロールからの剥離性に優れることから、ひいては、生産性や作業性に優れるという優れた効果を奏する。
【図１】
0006758979.tif 000005